(57)【特許請求の範囲】
【請求項１】
防食対象水に、大豆油アミンＥＯ付加物を添加し、６時間から４８時間経過した後にカルボキシエチルチオコハク酸を添加することを特徴とする水系防食方法。
【請求項２】
大豆油アミンＥＯ付加物の添加量が０．１〜１０ｍｇ／リットルであり、かつカルボキシエチルチオコハク酸の添加量が１〜１００ｍｇ／リットルであることを特徴とする請求項１記載の水系防食方法。
【請求項３】
ポリマレイン酸、ポリアクリル酸、又はこれらの共重合物を合わせて添加することを特徴とする請求項１または２記載の水系防食方法。
【請求項４】
リン含有化合物を合わせて添加することを特徴とする請求項１または２記載の水系防食方法。
【請求項５】
アゾール化合物を合わせて添加することを特徴とする請求項１または２記載の水系防食方法。
【発明の詳細な説明】
【０００１】
【発明の属する技術分野】
本発明は、循環式等の各種冷却水系において、配管（特に、軟鋼製配管）に発生する腐食を防止するための水系防食方法に関する。
【０００２】
【従来の技術】
鉄鋼産業や化学プラントにおいては、反応工程など各種の工程から生ずる高温のガスや液体等の冷却に、通常、冷媒として冷却水を広範囲に使用している。
これら冷却処理は、多くの場合、冷却水の輸送を軟鋼製の管を用いて行ない、この冷却水の輸送路上に高温のガスや液体を降温する熱交換装置を配設することによりなされている。
高温のガスや液体との熱交換で昇温した排冷却水は、冷却塔等の冷却装置で再冷却して、再び高温のガスや液体等の冷却に再循環使用されている。
【０００３】
上記冷却処理において、冷却水として使用する水には、通常カルシウムなどの硬度成分が溶存し、高温のガスや液体の冷却に際して水の一部が蒸発するため、これら硬度成分が濃縮されてカルシウム硬度が２５０ｍｇ／リットル（ＣａＣＯ3換算で２５０ｍｇ／リットル）以上になることもある。
一般に、硬度成分を多量に含む水は金属を腐食させにくいため、冷却水を濃縮し、硬度成分の濃度を高めることで防食を図ることもなされている。
このような系では、スケールの発生を防止するためのある種のポリマーを添加することのみで冷却水系の障害を防ぐことも可能である。
【０００４】
しかし、熱負荷が高い産業用冷却塔や冷却水の補給水中に、塩化物のイオン、硫酸イオン、シリカ、有機物などの腐食やスケール付着の原因となる物質が多く含まれる場合には、冷却水をあまり濃縮させることができない。
このような冷却水系では、一般に硬度成分は２００ｍｇ／リットル以下であり、金属、特に軟鋼に対する腐食性が高くなる。
このため、亜鉛等の金属塩や特定のリン化合物を含有する防食剤を冷却水に添加し、軟鋼製の板や管の内外面にリン酸カルシウムやリン酸亜鉛を主成分とする皮膜（沈殿皮膜という）を形成させることで防食を図ることもなされている。
【０００５】
また、リンや金属塩を含まない有機化合物のみからなる薬剤の添加も試みられているが、例えば、水中のカルシウム硬度がおよそ２００ｍｇ／リットル(ＣａＣＯ3換算で２００ｍｇ／リットル）以上の場合には、適用が困難であった。
さらに、湖沼を富養化することがなく、配管等の腐食を効果的に抑止する有機硫黄化合物を有効成分とする水系防食剤も開発されているが、塩化物イオンや硫酸イオンなどの腐食性陰イオン濃度が高い場合には孔食を惹起する傾向にあり、特に防食処理開始の初期段階において生じる腐食をおさえることは極めて困難な状況であった。
【０００６】
【発明が解決しようとする課題】
冷却水系は、通常、冷却水と高温のガス体や液体との間の熱交換により、水の一部を蒸発させながら系を循環する。循環の反復により、水の一部蒸発を反復していくとき、濃縮によりカルシウムイオン濃度が相当に高くなる。そうした水はブローによって一部排出し、新たな冷却水を補給することになる。このブローに際して、一緒に混入していた高濃度のリン酸化合物や亜鉛化合物も排出され、これらの金属化合物が湖沼に大量に流れ込むことになる。
亜鉛化合物の環境への排出には厳しい規制があり、容易な排出は認められていない。また、高濃度に燐を含んだ化合物が湖沼などに流れ込めば、富養化の原因にもなる。
【０００７】
斯様に、従来の冷却水系防食剤には、なお解決されなければならない課題が多く残されている。
また、ポリリン酸やホスホン酸などのリン酸化合物や亜鉛化合物は冷却装置の高温部にスケールとなって付着しやすい。リン酸化合物等が配管の高温部に付着すれば伝熱阻害の原因にもなるという問題もある。
これらリン酸化合物や亜鉛化合物を含有しない水系防食剤も開発されているが、孔食が生じやすい傾向にあり、特に防食処理開始の初期段階において発生する腐食を十分に防止できないという問題がある。
【０００８】
本発明は、上記の諸事情に鑑み、湖沼を富養化することがなく、カルシウム硬度が２００ｍｇ／リットル(ＣａＣＯ3換算で２００ｍｇ／リットル）以下の低・中濃縮水による鋼管特に軟鋼管等の腐食を効果的に防止することができる水系防食方法であって、とりわけ冷却水系の装置内などで、高温部で伝熱阻害を起こすこともなく、塩化物イオンや硫酸イオンなどの腐食性陰イオン濃度が高い場合にも孔食を生じることがなく、処理開始の初期段階においても優れた効果を発揮する水系防食方法を提供することを目的とする。
【０００９】
【課題を解決するための手段】
本発明の目的は下記の構成によって達成される。
１．防食対象水に、大豆油アミンＥＯ付加物を添加し、６時間から４８時間経過した後にカルボキシエチルチオコハク酸を添加することを特徴とする水系防食方法。
【００１０】
２．大豆油アミンＥＯ付加物の添加量が０．１〜１０ｍｇ／リットルであり、かつカルボキシエチルチオコハク酸の添加量が１〜１００ｍｇ／リットルであることを特徴とする前項１記載の水系防食方法。
【００１１】
３．ポリマレイン酸、ポリアクリル酸、又はこれらの共重合物を合わせて添加することを特徴とする前項１または２記載の水系防食方法。
４．リン含有化合物を合わせて添加することを特徴とする前項１または２記載の水系防食方法。
５．アゾール化合物を合わせて添加することを特徴とする前項１または２記載の水系防食方法。
【００１２】
【発明の実施の形態】
以下、本発明の実施の形態を説明するが、本発明はこれに限定されない。本発明は、水系防食方法に関する。本発明の水系防食方法は、基本的には、防食対象水に、下記一般式（Ｉ）、（II）又は (III)で示される第一乃至第三アミン化合物、具体的には大豆油アミンＥＯ付加物と、下記一般式（IV）で示される有機硫黄化合物、具体的にはカルボキシエチルチオコハク酸とを、一方の化合物を添加し、一定間隔をおいて、残りの他方の化合物を添加するものである。
一般式（Ｉ） Ｒ1−ＮＨ2、一般式（II） Ｒ1Ｒ2−ＮＨ、一般式 (III) Ｒ1Ｒ2Ｒ3−Ｎ〔Ｒ1〜Ｒ3の内、少なくとも１つは（ＣＨ2ＣＨ2Ｏ）x を含み、且つ、各化合物中の炭素原子数が１０〜３０の範囲であり、ｘは３〜６である。〕
一般式（IV） Ｒ4−Ｓ−Ｒ5〔Ｒ4、Ｒ5は、炭素原子数が１〜２０の範囲にあるアリール基もしくはアルキル基であって、Ｒ4、Ｒ5の少なくとも一方はカルボニル基、または、カルボキシル基を有する。〕
【００１３】
本発明の水系防食方法は、好ましくは、一般式（Ｉ）、（II）又は(III) で示される第一乃至第三アミン化合物、具体的には大豆油アミンＥＯ付加物を添加し、一定間隔をおいた後（好ましくは、６〜４８時間経過後）、一般式（IV）で示される有機硫黄化合物、具体的にはカルボキシエチルチオコハク酸を添加する。両者の好ましい添加量は、第一乃至第三アミン化合物が０．１〜１０ｍｇ／リットルの範囲であり、有機硫黄化合物が１〜１００ｍｇ／リットルの範囲である。
【００１４】
上記一般式（Ｉ）、（II）又は (III)で示される第一乃至第三アミン化合物において、置換基Ｒ1〜Ｒ3の形態は、炭素原子数が１０〜３０の範囲であり、好ましくは、Ｒ1〜Ｒ3の少なくとも一つが（ＣＨ2ＣＨ2Ｏ）X を含有し、そのうえ、（ＣＨ2ＣＨ2Ｏ）X のｘが３〜６の範囲にあることがより好ましい。
アミン化合物としては、例えば、高級アルキルアミン、高級アルケニルアミン等が好ましく挙げられ、以下の化合物が相当する。
【００１５】
高級アルキルアミンの例としては、テトラデシルアミンエチレンオキサイド付加物（「エチレンオキサイド」は以下「ＥＯ」と略す）、ヘキサデシルアミンＥＯ付加物、オクタデシルアミンＥＯ付加物があり、また、高級アルケニルアミンの例としては、オレイルアミンＥＯ付加物、リノレイルアミンＥＯ付加物がある。
【００１６】
さらに、これらの高級アルキルアミンＥＯ付加物や高級アルケニルアミンＥＯ付加物をそれぞれ単独で、または混合で含む油脂アミンＥＯ付加物であってもよく、それらの例としては、ヤシ油アミンＥＯ付加物、硬化牛脂アミンＥＯ付加物、大豆油アミンＥＯ付加物等が挙げられる。その上、これらのヤシ油アミンＥＯ付加物、大豆油アミンＥＯ付加物および硬化牛脂アミンＥＯ付加物は、（ＣＨ2ＣＨ2Ｏ）基をそれぞれ３個〜６個有するので、本発明の水系防食方法を構成する一方の成分である第一乃至第三アミン化合物に相当し、有効に利用することができる。
【００１７】
次に、他方の構成要素である一般式（IV）で示される有機硫黄化合物としては、置換基Ｒ4、Ｒ5は炭素原子数が１〜２０のアリール基もしくはアルキル基であって、そのうえ、Ｒ4、Ｒ5の少なくとも一方が、カルボニル基またはカルボキシル基を有する構造の化合物が好ましく用いられる。このような構造の有機硫黄化合物としては、例えば、
【００１８】
▲１▼カルボキシエチルチオコハク酸：
ＨＯＯＣ−ＣＨ2−ＣＨ2−Ｓ−ＣＨ（ＣＯＯＨ）−ＣＨ2−ＣＯＯＨ、
▲２▼３−アセチルチオ−２−メチルプロピオン酸：
ＣＨ3ＣＯ−Ｓ−ＣＨ2−ＣＨ（ＣＨ3)−ＣＯＯＨ、
▲３▼３−アセチルチオ−２−メチルプロピオニルクロリド：
ＣＨ3ＣＯ−Ｓ−ＣＨ2−ＣＨ（ＣＨ3)−ＣＯＣｌ、
▲４▼３−オクタデシルチオ−プロピオンアミド：
Ｃ18Ｈ37−Ｓ−Ｃ2Ｈ4ＣＯＮＨ2、
などの化合物を挙げることができる。
【００１９】
本発明の水系防食方法では、さらに、上記の第一乃至第三アミン化合物または有機硫黄化合物とともに、ポリマーを添加することが好ましい。そのようなポリマーとしては、例えばポリマレイン酸、ポリアクリル酸、及びこれらの共重合物を挙げることができる。また、このポリマーは、第一乃至第三アミン化合物又は有機硫黄化合物と同時に添加することができるが、有機硫黄化合物と同時に添加することが好ましい。
ポリマーを添加する場合は、十分な分散効果が得られる程度の添加量、すなわち、１〜１００ｍｇ／リットルの範囲がよい。
【００２０】
また、本発明の水系防食方法では、上記の第一乃至第三アミン化合物または有機硫黄化合物とともに、微量のリン含有物質（即ち、リン化合物）を添加することがより好ましい。
そのようなリン化合物、あるいはリン含有物質としては、例えばポリリン酸塩またはホスホン酸塩などを好ましく挙げることができる。
このリン化合物は、第一乃至第三アミン化合物又は有機硫黄化合物と同時に添加することができるが、有機硫黄化合物と同時に添加することが好ましい。
リン含有物質を添加する場合は、湖沼などの富養化を招かない程度の添加量、すなわちＰＯ4換算で、１０ｍｇ／リットルを上限とするとよい。好ましくは０．１〜１０ｍｇ／リットルである。
【００２１】
さらにまた、本発明の水系防食方法では、上記の第一乃至第三アミン化合物または有機硫黄化合物とともに、銅金属用の防食剤として例えば、アゾール化合物を添加することが好ましい。
そのようなアゾール化合物としては、例えばベンゾトリアゾール、トリルトリアゾール等を挙げることができる。
このアゾール化合物は、第一乃至第三アミン化合物または有機硫黄化合物と同時に添加することができるが、有機硫黄化合物と同時に添加することが好ましい。
アゾール化合物を添加する場合は、１０ｍｇ／リットル以下が望ましく、０．１〜１０ｍｇ／リットルがより望ましい。
【００２２】
本発明の水系防食方法では、この他、通常用いられている防食剤を含む各種成分、例えば、亜鉛化合物やモリブデン化合物を本発明の目的を損なわない範囲で添加することは妨げない。
また、スルファミン酸やクエン酸などの有機酸を添加してもよい。
ただし、亜鉛化合物は多くの問題を抱えており、大量に加えることは推奨されない。
【００２３】
本発明の水系防食方法では、上記のような成分を以下のような方法で添加するとよい。
すなわち、一般式（Ｉ）、（II）又は(III) で示される第一乃至第三アミン化合物０．１〜１０ｍｇ／リットルを添加し、一定間隔をおいてた後（好ましくは、６〜４８時間経過後）、一般式（IV）で示される有機硫黄化合物１〜１００ｍｇ／リットルを添加することが好ましい。
第一乃至第三アミン化合物の添加量が、０．１ｍｇ／リットルを下回ると十分な防食効果が得られず、１０ｍｇ／リットルを上回るとスケール防止剤として使用されるポリアクリル酸や一般式（IV）で示される有機硫黄化合物と反応して効果が低下するため好ましくない。
また、有機硫黄化合物の添加量が、１ｍｇ／リットルを下回ると十分な防食効果が得られず、１００ｍｇ／リットルを上回ると水質によっては腐食を加速することになるので好ましくない。
第一乃至第三アミン化合物と有機硫黄化合物を同時に添加すると、アミン化合物もしくは有機硫黄化合物の防食皮膜形成が阻害され、効果が低下するため好ましくない。
【００２４】
このような水系防食方法は、水系で使用することができる。更に具体的には、例えば次のような冷却水系の冷却装置で使用するとよい。
図１は冷却水を管理する冷却装置の一例を示す概要図である。
この冷却装置は、発熱反応などを行わせる図示外の化学反応槽などで発生する排熱を吸収する熱交換器１を有している。
この熱交換器１には、冷却水を一時貯留する塔底水槽２から冷却管が延び、ポンプ３を挟んで冷媒流入口に通じている。
【００２５】
熱交換器１の冷媒流出口は、送風機４を有する冷却塔５に排冷却水管を介して通じている。
この冷却塔５からは、再冷却された水が直下に配置した塔底水槽２に流下して一時貯留される。
塔底水槽２には、ポンプを備えた注入管が薬注タンク６からまた別に延びてきている。
【００２６】
上記の防食方法においては、一般式（Ｉ）、（II）又は(III) で示される第一乃至第三アミン化合物を予め薬注タンク６に水溶液の状態で投入する。このアミン化合物は、水系において通常０．１〜１０ｍｇ／リットルの濃度範囲で使用するとよい。塔底水槽２における上記アミン化合物の濃度が、冷却装置の防食に必要なだけの十分な濃度すなわち０．１ｍｇ／リットルを満たしていない場合は、薬注タンク６からアミン化合物を随時供給する。
【００２７】
上記のようにして、塔底水槽２→熱交換器１→冷却塔５→塔底水槽２の間に実質的に冷却水の循環系を形成する。
送風機４を駆動させ、図示外の化学反応槽などから送られる排熱を熱交換器１で冷却水に吸収させる。
冷却水を実質的に循環させる間に、特に熱交換器１における吸熱に際して生ずる水の一部蒸発により、循環水の防食剤の濃度上昇が生じた場合には、付設する給水管８より冷水を補給し、熱交換器１に供給する冷却水中のアミン化合物を好ましい濃度に返戻する。
【００２８】
また、冷却水の水質が悪化した場合あるいは冷却水量が多くなった場合には、前記冷却塔５に通じる排冷却水管から分岐するブロー管７を通じ、その一部を放水し、給水管８から塔底水槽２に新たな水を補給し、必要により、薬注タンク６からアミン化合物を補充して、熱交換器１に供給する冷却水中のアミン化合物を好ましい濃度に保持する。
【００２９】
このようにして、アミン化合物を十分に作用させた後、アミン化合物の投入を停止する。
その後、冷却水を放水するか若しくはそのままの状態で、薬注タンク６内のアミン化合物を一般式（IV）で示される有機硫黄化合物に入れ替え、アミン化合物と同様に、有機硫黄化合物の投入を実施して、有機硫黄化合物を十分に作用させる。
【００３０】
【実施例】
以下、実施例により本発明を詳細に説明するが、本発明はこの実施例により制限されるものではない。
実施例１
軟鋼板のテストピース（３０mm×５０mm×１mm）による腐食試験を行った。試験は、工業用水腐食性試験法（ＪＩＳ−Ｋ０１００）に準拠した質量減法で行った。
すなわち、試水〔水道水にＮａＨＣＯ3、ＮａＣｌ、Ｎａ2ＳＯ4を加えてｐＨ７．５、総硬度(ＣａＣＯ3換算) １２０ｍｇ／リットル、塩素イオン１００ｍｇ／リットル、硫酸イオン１００ｍｇ／リットルに調整〕に、一般式（Ｉ）、（II）又は (III)で示される第一乃至第三アミン化合物として大豆油アミンＥＯ付加物１ｍｇ／リットルを添加した後、テストピースを浸漬し、一定時間経過後に、一般式（IV）で示される有機硫黄化合物としてカルボキシエチルチオコハク酸１０ｍｇ／リットルを添加して、１０日間撹拌下で浸漬した（ジャーテスター）。
浸漬終了後テストピースを取り出し、除錆して重量を測定し、浸漬前後の重量差から腐食速度を求めた。
結果を図２に示す。
【００３１】
アミン化合物添加後、６時間から４８時間後に、有機硫黄化合物を添加した場合には、腐食速度が１０ｍｄｄ以下（ｍｄｄ＝ｍｇ／ｄｍ2・ｄａｙ）と実用上十分な防食効果が得られた。
これに対して、アミン化合物添加後６時間未満もしくは４８時間を超えてから有機硫黄化合物を添加した場合には、腐食速度が高く、実用レベルには至らない。
【００３２】
実施例２
一般式（Ｉ）、（II）または (III)で示される第一乃至第三アミン化合物として大豆油アミンＥＯ付加物、一般式（IV）で示される有機硫黄化合物としてカルボキシエチルチオコハク酸を用い、各々の添加量を変化させて、軟鋼板のテストピース（３０mm×５０mm×１mm）による腐食試験を行った。試験は、工業用水腐食性試験法（ＪＩＳ−Ｋ０１００）に準拠した質量減法で行った。
試験液は、試水〔水道水にＮａＨＣＯ3、ＮａＣｌ、Ｎａ2ＳＯ4 を加えてｐＨ７．５、総硬度(ＣａＣＯ3換算）１２０ｍｇ／リットル、塩素イオン１００ｍｇ／リットル、硫酸イオン１００ｍｇ／リットルに調整〕に、大豆油アミンＥＯ付加物（以下、「アミン化合物」という）を０〜１５ｍｇ／リットルまで段階的に添加して調整した。
上記試験液中に、非腐食性円盤に固定した前記テストピースを垂下して、一定速度で撹拌を開始し、更に１２時間後にカルボキシエチルチオコハク酸（以下、「有機硫黄化合物」という）を０〜１５０ｍｇ／リットルまで段階的に添加して１０日間撹拌下で浸漬した（ジャーテスター）。
浸漬終了後テストピースを取り出し、除錆して重量を測定し、浸漬前後の重量差から腐食速度を求め、また、孔食数をそれぞれ測定した。
結果を表１、表２に示す。
【００３３】
【表１】
0003838612.tif 000002
【００３４】
【表２】
0003838612.tif 000003
【００３５】
表１に示すように、アミン化合物の添加量においては、０．１〜１０ｍｇ／リットルの範囲で腐食速度が１０ｍｄｄ以下と実用上十分な防食効果が得られた。また、表２に示すように、有機硫黄化合物の添加量においては、１〜１００ｍｇ／リットルの範囲で腐食速度が１０ｍｄｄ以下と実用上十分な防食効果が得られた。
さらに、いずれの条件でも、腐食速度が１０ｍｄｄ以下となる場合には、孔食の発生も１個／ｃｍ2以下となり、十分な抑制効果が得られた。
【００３６】
実施例３
一般式（Ｉ）、（II）または (III)で示される第一乃至第三アミン化合物として大豆油アミンＥＯ付加物、一般式（IV）で示される有機硫黄化合物としてカルボキシエチルチオコハク酸を用い、さらにポリマー、リン酸化合物、アゾールを加え各々の添加量を変化させ、軟鋼板のテストピース（３０mm×５０mm×１mm）による腐食試験を行った。試験は、工業用水腐食性試験法（ＪＩＳ−Ｋ０１００）に準拠した質量減法で行った。
試験液は、試水〔水道水にＮａＨＣＯ3、ＮａＣｌ、Ｎａ2ＳＯ4を加えてｐＨ７．５、総硬度(ＣａＣＯ3換算）１２０ｍｇ／リットル、塩素イオン１００ｍｇ／リットル、硫酸イオン１００ｍｇ／リットルに調整〕に、大豆油アミンＥＯ付加物（以下、「アミン化合物」という）を０〜１０ｍｇ／リットルまで段階的に添加して調整した。
上記試験液中に、非腐食性円盤に固定した前記テストピースを垂下して、一定速度で撹拌を開始し、更に１２時間後にカルボキシエチルチオコハク酸（以下、「有機硫黄化合物」という）を０〜１００ｍｇ／リットルまで段階的に添加し、更に同時にポリアクリル酸ナトリウム（以下、「ポリマー」という）、トリポリリン酸、ベンゾトリアゾールの内の１種を添加して１０日間撹拌下で浸漬した（ジャーテスター）。
浸漬終了後テストピースを取り出し、除錆して重量を測定し、浸漬前後の重量差から腐食速度を求め、また、孔食数をそれぞれ測定した。
結果を表３、表４、表５に示す。
【００３７】
【表３】
0003838612.tif 000004
【００３８】
【表４】
0003838612.tif 000005
【００３９】
【表５】
0003838612.tif 000006
【００４０】
表３〜表５に示すように、いずれの試験でもアミン化合物の濃度０．１〜１０ｍｇ／リットル、有機硫黄化合物の濃度１〜１００ｍｇ／リットルの範囲において、ポリマー１〜１００ｍｇ／リットル、トリポリリン酸０．１〜１０ｍｇ／リットル、ベンゾトリアゾール０．１〜１０ｍｇ／リットルを有機硫黄化合物と同時に加えることで、実施例２に示す同条件の結果より更に腐食速度が低くなり、防食効果の強化された結果が得られた。
【００４１】
【発明の効果】
本発明の水系防食方法に従い、冷却水中に、一般式（Ｉ）、（II）又は (III)で示される第一乃至第三アミン化合物と、一般式（IV）で示される有機硫黄化合物とを、一方の化合物を添加し、一定間隔をおいて、残りの他方の化合物を添加すると、両化合物の相乗効果により、塩素イオン濃度及び硫酸イオン濃度が１００〜５００ｍｇ／リットルの高レベルにある冷却水と常時接触している冷却水系等の環境にある鋼材、例えば軟鋼材で造られた配管の腐食、孔食を効果的に阻止することができる。
また、本発明の水系防食方法では、環境に排出が困難な亜鉛等の金属等を含有しないので、上記の冷却水系にある循環水の余剰により、部分排出があっても、環境を破壊することはないので、取り扱いも容易となり、常時安定した冷却水系を形成することができ、極めて有益である。
【図面の簡単な説明】
【図１】冷却水を管理する冷却装置の一例を示す図である。
【図２】実施例１におけるアミン化合物と有機硫黄化合物の投入間隔時間を変えた場合の腐食速度の変化を示す結果である。
【符号の説明】
１  熱交換器
２  塔底水槽
３  ポンプ
４  送風機
５  冷却塔
６  薬注タンク
７  ブロー管
８  給水管
【図１】
0003838612.tif 000007
【図２】
0003838612.tif 000008